(57)【特許請求の範囲】
【請求項１】
（ａ）アミン触媒の存在下におけるポリマレイミドおよびアルケニルフェノール、アルケニルフェノールエーテルまたはそれらの混合物の反応からもたらされるポリマレイミド・プレポリマー；並びに
（ｂ）式（５）
【化１】
0005568078.tif 000018
のジオキソラン：
を含んでなる貯蔵安定性の、進歩したポリマレイミド・プレポリマー組成物。
【請求項２】
ポリマレイミドが式
【化２】
0005568078.tif 000019
［式中、
Ｒ1は水素またはメチルであり、そしてＸはＣnＨ2n−（ここでｎ＝２）、−ＣＨ2ＣＨ2ＳＣＨ2ＣＨ2−、フェニレン、ナフタレン、キシレン、シクロペンチレン、１，５，５−トリメチル−１，３−シクロヘキシレン、１，４−シクロヘキシレン、１，４−ビス−（メチレン）−シクロヘキシレン、または式（ａ）
【化３】
0005568078.tif 000020
（式（ａ）中、Ｒ2およびＲ3は独立して塩素、臭素、メチル、エチルまたは水素であり、そしてＺは直接結合、メチレン、２，２−プロピリデン、−ＣＯ−、−Ｏ−、−Ｓ−、−ＳＯ−または−ＳＯ2−である）の基である］
のビスマレイミドである、請求項１の貯蔵安定性の、進歩したポリマレイミド・プレポリマー組成物。
【請求項３】
Ｒ1がメチルであり、Ｘがヘキサメチレン、トリメチルヘキサメチレン、１，５，５−トリメチル−１，３−シクロヘキシレン、または式（ａ）［ここでＺはメチレン、２，２−プロピリデンまたは−Ｏ−であり、そしてＲ2およびＲ3は水素である］の基である、請求項２の貯蔵安定性の、進歩したポリマレイミド・プレポリマー組成物。
【請求項４】
ビスマレイミドがＮ，Ｎ’−４，４’−ジフェニルメタン・ビスマレイミドである、請求項２の貯蔵安定性の、進歩したポリマレイミド・プレポリマー組成物。
【請求項５】
アルケニルフェノールまたはアルケニルフェノールエーテルが式  （１）  〜  （４）：
【化４】
0005568078.tif 000021
［式中、Ｒは直接結合、メチレン、イソプロピリデン、−Ｏ−、−Ｓ−、−ＳＯ−または−ＳＯ2−である］；
【化５】
0005568078.tif 000022
［式中、Ｒ4、Ｒ5およびＲ6はそれぞれ独立して水素またはＣ2〜Ｃ10アルケニルであり、ただしＲ4、Ｒ5またはＲ6の少なくとも１個はＣ2〜Ｃ10アルケニルである］；
【化６】
0005568078.tif 000023
［式中、Ｒ4、Ｒ5、Ｒ6およびＲ7はそれぞれ独立して水素またはＣ2〜Ｃ10アルケニルであり、ただしＲ4、Ｒ5、Ｒ6またはＲ7の少なくとも１個はＣ2〜Ｃ10アルケニルであり、そしてＲは式（１）中に定義されたようなものである］；並びに
【化７】
0005568078.tif 000024
［式中、Ｒ8、Ｒ9、Ｒ10、Ｒ11、Ｒ12およびＲ13はそれぞれ独立して水素、Ｃ1−Ｃ4アルキルおよびＣ2〜Ｃ10アルケニルであり、ただしＲ8、Ｒ9、Ｒ10、Ｒ11、Ｒ12およびＲ13の少なくとも１個はＣ2〜Ｃ10アルケニルであり、そしてｂは０〜１０の整数である］
の化合物である、請求項１の貯蔵安定性の、進歩したポリマレイミド・プレポリマー組成物。
【請求項６】
リンタングステン酸水和物およびリンモリブデン酸水和物から選択される安定剤を更に含んでなる、請求項１の貯蔵安定性の、進歩したポリマレイミド・プレポリマー組成物。
【請求項７】
グリコールエーテルを更に含んでなる、請求項６の貯蔵安定性の、進歩したポリマレイミド・プレポリマー組成物。
【請求項８】
（ａ）アミン触媒の存在下でポリマレイミドおよびアルケニルフェノール、アルケニルフェノールエーテルまたはそれらの混合物を高められた温度で反応させて、ポリマレイミド・プレポリマーを形成し、
（ｂ）実質的にすべてのアミン触媒を除去し、そして
（ｃ）ポリマレイミド・プレポリマーにジオキソランを添加して、貯蔵安定性の、進歩したポリマレイミド・プレポリマー組成物を形成する：
工程を含んでなる、貯蔵安定性の、進歩したポリマレイミド・プレポリマー組成物を調製するための方法。
【請求項９】
工程（ｂ）の次に、ポリマレイミド・プレポリマーに安定剤を添加する工程を更に含んでなる、請求項８の方法。
【請求項１０】
請求項８に従って調製された貯蔵安定性の、進歩したポリマレイミド・プレポリマー組成物。
【発明の詳細な説明】
【関連出願との関係】
【０００１】
本出願は、引用により本明細書に取り入れたこととされる、２００８年３月３１日出願の米国特許出願第６１／０４０，９５６号に対する優先権を主張する。
【連邦支援研究、開発に関する陳述】
【０００２】
適用できない。
【技術分野】
【０００３】
本発明は貯蔵安定性の、改善ポリマレイミド・プレポリマー組成物およびそれらから製造されるプレプレグ製品のような製品に関する。貯蔵安定性の、進歩したポリマレイミド・プレポリマー組成物は、（ｉ）アミン触媒の存在下におけるポリイミドおよびアルケニルフェノールまたはアルケニルフェノールエーテルの進歩した反応からもたらされるポリマレイミド・プレポリマー並びに（ｉｉ）ジオキソランを含む。
【背景技術】
【０００４】
ビスマレイミドは重付加および重合製品の製造用原料として使用することができる。例えば、特許文献１は不飽和ビスマレイミドおよびアミンから製造される重付加生成物を開示しており（特許文献物１参照）、特許文献２はビスマレイミドおよび有機ジチオールからの重付加生成物の製造を記載しており（特許文献２参照）、特許文献３および４は重付加生成物を形成するための、触媒の存在下における多価フェノールおよび多価アルコールとのビスマレイミドの反応につき記載しており（特許文献３および４参照）、そして特許文献５はビスマレイミドおよびアルケニルフェノールまたはアルケニルフェノールエーテルから調製される重付加生成物につき記載している（特許文献５参照）。
【０００５】
それらの熱安定性および優れた機械的特性のために、ビスマレイミドから製造される重付加生成物は種々のプレプレグ適用に使用することができる。粉末として供給される１つのこのような重付加生成物はビスマレイミド・ジフェニルメタンおよびメチレンジアニリンの反応生成物である。次に粉末の重付加生成物をプレプレグ使用のためにＮ−メチルピロリドンのような高沸点溶媒中に溶解することができる。しかしこのような溶液の安定度は、静置時に急速に起る沈殿および粘度増加により限定される。従って、溶液の調製は使用直前に実施しなければならない。
【０００６】
特許文献６および７に開示された重付加生成物および溶液に改善が認められた（特許文献６および７参照）。特許文献６は、特定の反応時間に対し、そして特定の反応温度下で、特定モル量の塩基性触媒の存在下におけるポリマレイミドおよびアルケニルフェノールまたはアルケニルフェノールエーテルの反応から生成される重付加生成物を開示している（特許文献６参照）。生成される生成物は低沸点溶媒のメチルエチルケトン中における改善された溶解度および沈殿物の不在により証明されるような改善された貯蔵安定度を示す。貯蔵安定度の更なる改善は特許文献８に記載されており、そこでは、ポリマレイミドがアルケニルフェノールまたはアルケニルフェノールエーテルと反応された後にフェノチアジンまたはヒドロキノンが添加される（特許文献８参照）。しかし、重付加生成物は室温状態で貯蔵されると長期間重合し続けて、張り合わせ工程における使用中に樹脂流動性の減少をもたらす可能性がある。樹脂流動性が特定の地点を超えて減少すると、接着力が低下して、最終的には剥離に導く。従って、樹脂流動性低下を防止するために通常、冷蔵を必要とするが、それはプレプレグ使用者に対して経費が高価であり、かつ常に利用可能であるとは限らない。
【０００７】
従って、それらから製造されるプレプレグ製品の熱および機械的特性に対して不都合な影響を伴わずに、冷蔵の必要を実質的に排除する、改善された貯蔵安定性の重付加生成物の組成物を提供することが本発明の目的である。
【先行技術文献】
【特許文献】
【０００８】
【特許文献１】米国特許第３，６５８，７６４号
【特許文献２】米国特許第３，７４１，９４２号
【特許文献３】米国特許第４，０３８，２５１号
【特許文献４】米国特許第４，０６５，４３３号
【特許文献５】米国特許第４，１００，１４０号
【特許文献６】米国特許第５，１８９，１２８号
【特許文献７】米国特許第５，６３７，３８７号
【特許文献８】米国特許第５，６３７，３８７号
【発明の概要】
【０００９】
発明の要約
本発明は（ａ）アミン触媒の存在下におけるポリイミドおよびアルケニルフェノール、アルケニルフェノールエーテルまたはそれらの混合物の進歩した（ａｄｖａｎｃｅｍｅｎｔ）反応からもたらされるポリマレイミド・プレポリマー；並びに
（ｂ）式（５）
【００１０】
【化１】
0005568078.tif 000002
【００１１】
のジオキソラン：
を含んでなる貯蔵安定性の、進歩した（ａｄｖａｎｃｅｄ）ポリマレイミド・プレポリマー組成物に関する。
【００１２】
貯蔵安定性の、進歩したポリマレイミド・プレポリマー組成物は、アミン触媒の存在下でポリイミドおよびアルケニルフェノール、アルケニルフェノールエーテルまたはそれらの混合物を高められた温度で反応させて、ポリマレイミド・プレポリマーを形成し、実質的にすべてのアミン触媒を除去し、そしてその後、ジオキソランを添加する工程により調製することができる。他の態様において、プレプレグまたは積層構造物は本発明の貯蔵安定性の、進歩したポリマレイミド・プレポリマー組成物で含浸された布帛または繊維を硬化することにより調製することができる。
【図面の簡単な説明】
【００１３】
【図１−２】種々の貯蔵温度における改善ポリマレイミド・プレポリマー組成物の長期間の安定度を図示する。
【発明を実施するための形態】
【００１４】
発明の詳細な説明
貯蔵安定性の、進歩したポリマレイミド・プレポリマー組成物は一般的に（ｉ）アミン
触媒の存在下におけるポリイミドおよびアルケニルフェノール、アルケニルフェノールエーテルまたはそれらの混合物の進歩した反応からもたらされるポリマレイミド・プレポリマー並びに（ｉｉ）ジオキソランを含む。驚くべきことには、ポリマレイミド・プレポリマーに対するジオキソランの添加が更なる進行を妨げ、それにより更なる重合を回避または著しく減少させ、そして従ってプレポリマー組成物の貯蔵安定度を実質的に改善することが見いだされた。本発明の貯蔵安定性の、進歩したポリマレイミド・プレポリマー組成物は、加工条件に不都合な効果を伴わずに、長期間にわたり、室温または室温より更に高い温度においてすら貯蔵することができ、従って、低温における貯蔵、例えば冷蔵状態の必要を回避することができる。「室温」により約２０℃の温度を意味する。更に、ジオキソランの使用は驚くべきことには、組成物の他の加工特徴を改善し、例えばポットライフ（ｐｏｔ−ｌｉｆｅ）を延長し、そして揮発物含量を減少させる。
【００１５】
適用可能なポリイミドは、そのＲ１が水素またはメチルである、少なくとも２個の、式
【００１６】
【化２】
0005568078.tif 000003
【００１７】
の基を含む。
【００１８】
他の態様において、ポリイミドはポリマレイミド、好ましくは式
【００１９】
【化３】
0005568078.tif 000004
【００２０】
［式中、Ｒ１は水素またはメチルであり、そしてＸは−ＣｎＨ２ｎ−（ここでｎ＝２〜２０）、−ＣＨ２ＣＨ２ＳＣＨ２ＣＨ２−、フェニレン、ナフタレン、キシレン、シクロペンチレン、１，５，５−トリメチル−１，３−シクロヘキシレン、１，４−シクロヘキシレン、１，４−ビス−（メチレン）−シクロヘキシレン、または式（ａ）
【００２１】
【化４】
0005568078.tif 000005
【００２２】
（式（ａ）中、Ｒ２およびＲ３は独立して塩素、臭素、メチル、エチルまたは水素であり、そしてＺは直接結合、メチレン、２，２−プロピリデン、−ＣＯ−、−Ｏ−、−Ｓ−、−ＳＯ−または−ＳＯ２−である）の基である］
のビスマレイミドである。好ましくは、Ｒ１はメチルであり、Ｘはヘキサメチレン、トリメチルヘキサメチレン、１，５，５−トリメチル−１，３−シクロヘキシレン、または説明された式（ａ）［ここでＺはメチレン、２，２−プロピリデンまたは−Ｏ−であり、そしてＲ２およびＲ３は水素である］の基である。
【００２３】
ポリイミドの例は、Ｎ，Ｎ’−エチレン−ビスマレイミド、Ｎ，Ｎ’−ヘキサメチレン−ビスマレイミド、Ｎ，Ｎ’−ｍ−フェニレン−ビスマレイミド、Ｎ，Ｎ’−ｐ−フェニレン−ビスマレイミド、Ｎ，Ｎ’−４，４’−ジフェニルメタン−ビスマレイミド、Ｎ，Ｎ’−４，４’，３，３’−ジクロロ−ジフェニルメタン−ビスマレイミド、Ｎ，Ｎ’−４，４’−（ジフェニルエーテル）−ビスマレイミド、Ｎ，Ｎ’−４，４’−ジフェニルスルホン−ビスマレイミド、Ｎ，Ｎ’−４，４’−ジシクロヘキシルメタン−ビスマレイミド、Ｎ，Ｎ’−α，４，４’−ジメチレンシクロヘキサン−ビスマレイミド、Ｎ，Ｎ’−ｍ−キシレン−ビスマレイミド、Ｎ，Ｎ’−ｐ−キシレン−ビスマレイミド、Ｎ，Ｎ’−４，４’−ジフェニルシクロヘキサン−ビスマレイミド、Ｎ，Ｎ’−ｍ−フェニレン−ビスシトラコンイミド、Ｎ，Ｎ’−４，４’−ジフェニルメタン−ビスシトラコンイミド、Ｎ，Ｎ’−４，４’−２，２−ジフェニルプロパン−ビスマレイミド、Ｎ，Ｎ’−α，１，３−ジプロピレン−５，５−ジメチル−ヒダントイン−ビスマレイミド、Ｎ，Ｎ’−４，４’−ジフェニルメタン−ビスイタコンイミド、Ｎ，Ｎ’−ｐ−フェニレン−ビスイタコンイミド、Ｎ，Ｎ’−４，４’−ジフェニルメタン−ビスジメチルマレイミド、Ｎ，Ｎ’−４，４’−２，２’−ジフェニルプロパン−ビスジメチルマレイミド、Ｎ，Ｎ’−ヘキサメチレン−ビスジメチルマレイミド、Ｎ，Ｎ’−４，４’−（ジフェニルエーテル）−ビスジメチルマレイミドおよびＮ，Ｎ’−４，４’−ジフェニルスルホン−ビスジメチルマレイミドを含む。
【００２４】
適用可能なアルケニルフェノールおよびアルケニルフェノールエーテルはアリルフェノール、メタリルフェノールまたはそれらのエーテルを含むことができる。好ましくは、アルケニルフェノールおよびアルケニルフェノールエーテルは式（１）〜（４）：
【００２５】
【化５】
0005568078.tif 000006
【００２６】
［式中、Ｒは直接結合、メチレン、イソプロピリデン、−Ｏ−、−Ｓ−、−ＳＯ−または−ＳＯ２−である］、
【００２７】
【化６】
0005568078.tif 000007
【００２８】
［式中、Ｒ４、Ｒ５およびＲ６はそれぞれ独立して水素またはＣ２〜Ｃ１０アルケニル、好ましくはアリルまたはプロペニルであり、ただしＲ４、Ｒ５またはＲ６の少なくとも１個はＣ２〜Ｃ１０アルケニルである］、
【００２９】
【化７】
0005568078.tif 000008
【００３０】
［式中、Ｒ４、Ｒ５、Ｒ６およびＲ７はそれぞれ独立して水素またはＣ２〜Ｃ１０アルケニル、好ましくはアリルまたはアルケニルであり、ただしＲ４、Ｒ５、Ｒ６またはＲ７の少なくとも１個はＣ２〜Ｃ１０アルケニルであり、そしてＲは式（１）中に定義されたようなものである］；並びに
【００３１】
【化８】
0005568078.tif 000009
【００３２】
［式中、Ｒ８、Ｒ９、Ｒ１０、Ｒ１１、Ｒ１２およびＲ１３はそれぞれ独立して水素、Ｃ１〜Ｃ４アルキルおよびＣ２〜Ｃ１０アルケニル、好ましくはアリルまたはプロペニルであり、ただしＲ８、Ｒ９、Ｒ１０、Ｒ１１、Ｒ１２およびＲ１３の少なくとも１個はＣ２〜Ｃ１０アルケニルであり、そしてｂは０〜１０の整数である］
の化合物である。更に、式（１）〜（４）の化合物の混合物を使用することもできる。
【００３３】
アルケニルフェノールおよびアルケニルフェノールエーテル化合物の例は、Ｏ，Ｏ’−ジアリル−ビスフェノールＡ、４，４’−ジヒドロキシ−３，３’−ジアリルジフェニル、ビス（４−ヒドロキシ−３−アリルフェニル）メタン、２，２−ビス（４−ヒドロキシ−３，５−ジアリルフェニル）プロパン、Ｏ，Ｏ’−ジメタリル−ビスフェノールＡ、４，４’−ジヒドロキシ−３，３’−ジメタリルジフェニル、ビス（４−ヒドロキシ−３−メタリルフェニル）メタン、２，２−ビス（４−ヒドロキシ−３，５−ジメタリルフェニル）−プロパン、４−メタリル−２−メトキシフェノール、２，２−ビス（４−メトキシ−３−アリルフェニル）プロパン、２，２−ビス（４−メトキシ−３−メタリルフェニル）プロパン、４，４’−ジメトキシ−３，３’−ジアリルジフェニル、４，４’−ジメトキシ−３，３’−ジメタリルジフェニル、ビス（４−メトキシ−３−アリルフェニル）メタン、ビス（４−メトキシ−３−メタリルフェニル）メタン、２，２−ビス（４−メトキシ−３，５−ジアリルフェニル）プロパン、２，２−ビス（４−メトキシ−３，５−ジメタリルフェニル）プロパン、４−アリルベラトロールおよび４−メタリル−ベラトロールを含む。
【００３４】
アルケニルフェノール、アルケニルフェノールエーテルまたはそれらの混合物はポリイミド１モル当たり約０．０５モル〜２．０モルの間の範囲で使用することができる。他の態様において、アルケニルフェノール、アルケニルフェノールエーテルまたはそれらの混合物はポリイミド１モル当たり約０．１モル〜１．０モルの間の範囲で使用することができる。
【００３５】
適用可能なアミン触媒は、第三級、第二級および第一級アミンまたは、異なるタイプの幾つかのアミノ基を含むアミンおよび第四級アンモニウム化合物を含む。アミンはモノアミンまたはポリアミンのいずれでもよく、ジエチルアミン、トリプロピルアミン、トリブチルアミン、トリエチルアミン、トリアミルアミン、ベンジルアミン、テトラメチル−ジアミノジフェニルメタン、Ｎ，Ｎ−ジイソブチルアミノアセトニトリル、Ｎ，Ｎ−ジブチルアミノアセトニトリル、複素環式塩基（例えば、キノリン、Ｎ−メチルピロリジン、イミダゾール、ベンズイミダゾールおよびそれらの同族体）並びに更にメルカプトベンゾチアゾールを含むことができる。列挙することができる適当な第四級アンモニウム化合物の
例は、ベンジルトリメチルアンモニウムヒドロキシドおよびベンジルトリメチルアンモニウムメトキシドである。トリプロピルアミンが好ましい。
【００３６】
アミン触媒は進歩した反応体の総重量当たり約０．１％〜１０重量％間の範囲で使用することができる。他の態様において、存在するアミン触媒は改善反応体の総重量当たり約０．２％〜５重量％間の範囲で使用することができる。
【００３７】
ポリマレイミド・プレポリマーの製法は、ポリイミドおよびアルケニルフェノール、アルケニルフェノールエーテルまたはそれらの混合物を混合し、そして透明な溶融体がえられるまで、混合物を約２５℃〜１５０℃の温度に加熱する工程を含む。次にアミン触媒を添加し、約１００℃〜１４０℃の温度で適当な時間にわたり反応を継続し、そこですべてのアミン触媒が減圧除去される。進歩の度合いは１２５℃で０〜１００ポアズ目盛を使用して樹脂溶融体の粘度を測定することによりモニターすることができ、進歩したポリマレイミド・プレポリマーに対しては２０〜８５ポアズの範囲に入ることができる。ゲル化時間もまた、更なるパラメーターとして使用することができ、約１７０℃〜１７５℃の温度で測定される総ゲル形成に対する時間を表し、３００秒〜２０００秒の範囲にわたることができる。
【００３８】
貯蔵安定性の、進歩したポリマレイミド・プレポリマー組成物は更に、式（５）：
【００３９】
【化９】
0005568078.tif 000010
【００４０】
のジオキソランを含む。
【００４１】
ジオキソランは、貯蔵安定性の、進歩したポリマレイミド・プレポリマー組成物の総重量に基づき約１０％〜５０重量％の間の範囲で使用することができる。他の態様において、ジオキソランは貯蔵安定性の、進歩したポリマレイミド・プレポリマー組成物の総重量に基づき約１７．５％〜４０重量％の間、好ましくは約２０％〜３０重量％間の範囲で使用することができる。
【００４２】
貯蔵安定性の、進歩したポリマレイミド・プレポリマー組成物は進歩した反応の終結時にポリマレイミド・プレポリマーにジオキソランを添加することにより調製することができる。それにより約８０重量％までもの高い固形物（ｓｏｌｉｄｓ）および５０センチポアズ以下の低い粘度の組成物が形成され、それは沈殿物または粘度増加を伴わずに室温または室温より高い温度で数日間安定である。
【００４３】
前記の成分の外に、貯蔵安定性の、進歩したポリマレイミド・プレポリマー組成物は場合により、硬化前のあらゆる段階で、１種または複数の安定剤、有機溶媒、増量剤、充填剤、補強剤、顔料、染料、可塑化剤、粘性付与剤、ゴム、硬化促進剤、希釈剤またはそれらのあらゆる混合物と混合してもよい。
【００４４】
使用することができる安定剤は、フェノチアジン自体、または１〜３個の置換基を有するＣ−置換フェノチアジン、または１個の置換基を有するＮ−置換フェノチアジン、例え
ば３−メチル−フェノチアジン、３−エチル−フェノチアジン、１０−メチル−フェノチアジン、３−フェニル−フェノチアジン、３，７−ジフェニル−フェノチアジン、３−クロロフェノチアジン、２−クロロフェノチアジン、３−ブロモフェノチアジン、３−ニトロフェノチアジン、３−アミノフェノチアジン、３，７−ジアミノフェノチアジン、３−スルホニル−フェノチアジン、３，７−ジスルホニル−フェノチアジン、３，７−ジチオシアナトフェノチアジン、置換キニン並びにカテコール、ナフテン酸銅、ジメチルジチオ炭酸亜鉛、リンモリブデン酸水和物およびリンタングステン酸水和物を含む。安定剤は進歩したポリマレイミド・プレポリマー組成物の総重量に基づき約０．１％〜１０重量％の量で貯蔵安定性の、改善されたポリマレイミド・プレポリマー組成物に添加することができる。
【００４５】
貯蔵安定性の、進歩したポリマレイミド・プレポリマー組成物に添加することができる有機溶媒は、低沸点溶媒（約１６０℃まで、そして好ましくは約１００℃までの沸点）、例えば、ケトン、グリコールエーテルおよびグリコールエーテルアセテート、炭化水素、メトキシプロパノール、ジメチルホルムアミドおよびそれらの混合物を含む。有機溶媒が含まれる時は、進歩したポリマレイミド・プレポリマー組成物の総重量に基づき約３０重量％まで、好ましくは約２５重量％まで、そしてもっとも好ましくは約２０重量％までの量を貯蔵安定性の、進歩したポリマレイミド・プレポリマー組成物に添加することができる。
【００４６】
使用することができる増量剤、補強剤、充填剤、硬化促進剤および顔料は例えば、コールタール、ビチューメン、ガラス繊維、ホウ素繊維、炭素繊維、セルロース、ポリエチレン粉末、ポリプロピレン粉末、雲母、アスベスト、石英粉末、石膏、三酸化アンチモン、ベントン、シリカエーロゲル（“ａｅｒｏｓｉｌ”）、リトポン、重晶石、二酸化チタン、ユージノール、ジクミル過酸化物、イソユージノール、カーボンブラック、黒鉛および鉄粉を含む。他の添加物、例えば難燃剤、流動性調節剤（例えばシリコーン、セルロースアセテートブチレート、ポリビニルブチレート、ワックス、ステアレート等（一部は離型剤としても使用される））を進歩したポリマレイミド・プレポリマー組成物に添加することもできる。
【００４７】
前記の貯蔵安定性の、進歩したポリマレイミド・プレポリマー組成物は、プレプレグ、種々の厚さの積層板、印刷回路板、鋳型、複合材料、成形品、接着剤および被膜のような広範囲の最終用途に適する。
【００４８】
プレプレグは基材を、貯蔵安定性の、進歩したポリマレイミド・プレポリマー組成物で含浸または被覆することにより得ることができる。基材は積層板に使用されるすべての基材を含む。それらの例は、Ｅガラス布、ＮＥガラス布およびＤガラス布のような種々のガラス布、天然の無機繊維の布帛、芳香族ポリアミド繊維または芳香族ポリエステル繊維のような液晶繊維から得られる織物布帛および不織布帛、ポリビニルアルコール繊維、ポリエステル繊維またはアクリル繊維のような合成繊維から得られる織物布帛および不織布帛、木綿布帛、麻布帛またはフェルトのような天然繊維の不織布帛、炭素繊維の布帛、クラフトペーパー、コットン・ペーパーまたは紙ガラス混合ペーパーのような天然セルロースタイプの布帛、および多孔質ＰＴＦＥを含む。
【００４９】
１つの態様において、ポリマーの基材は本発明の進歩したポリマレイミド・プレポリマー組成物で含浸または被覆される。ポリマーの基材は、それぞれがポリマーを使用する織物布帛、不織布帛、シートまたは多孔質物体である限り、特に限定はされない。それらの例は、芳香族ポリアミドにより代表されるリオトロピック液晶ポリマー、ポリフェニレンベンゾチアゾール、芳香族ポリエステルにより代表されるサーモトロピック液晶ポリマー、ポリエスレルアミド、ポリアミド、アラミド樹脂、ポリフェニレンエーテル、ポリフェ
ニレンスルフィド、ポリエチレン、ポリプロピレン、およびフルオロ樹脂を含む。ポリマーは意図される適用または性能に応じ、必要に応じて適宜選択される。これらのポリマーは単独で使用しても必要に応じて組み合わせて使用してもよい。基材の厚さは特に限定はされない。一般的に約３μｍ〜２００μｍである。
【００５０】
プレプレグの製法は、貯蔵安定性の、進歩したポリマレイミド・プレポリマー組成物および基材を組み合わせてプレプレグを製造することができる限り、特に限定はされない。１つの態様において、前記の進歩したポリマレイミド・プレポリマー組成物が基材に含浸されるかまたはそれに適用され、次に組成物を例えば、１〜９０分間８０℃〜２００℃で、乾燥機内でＢ段階まで加熱し、それによりプレプレグを製造する方法が提供される。プレプレグの樹脂含量は約３０〜９０重量％の範囲にあることができる。
【００５１】
メタルクラッド積層板もまた、１枚のプレプレグまたは少なくとも２枚のプレプレグを積み重ね、銅フォイルまたはアルミニウムフォイルのような金属フォイルを、積み重ねたプレプレグの上面および下面または片面上に張り合わせ、そして生成されたセットを加熱し、加圧することにより得ることができる。
【００５２】
印刷配線板用の積層板および多層板の一般的技術をメタルクラッド積層板の成形条件に適用することができる。例えば、一般に、多段プレス、多段真空プレス、連続成形、オートクレーブ成形機等は約１００℃〜３００℃の間の温度および約０．２ＭＰａ〜１０ＭＰａ間の圧力で、そして約０．１〜５時間の加熱時間で使用される。更に、本発明のプレプレグを別に調製される内層配線板と組み合わせて、生成されるセットを積層成形することにより多層板を製造することもできる。
【００５３】
特定の態様において、プレプレグまたは積層構造物は、（ｉ）アミン触媒の存在下におけるポリイミドおよびアルケニルフェノール、アルケニルフェノールエーテルまたはそれらの混合物の進歩した反応からもたらされるポリマレイミド・プレポリマー並びに（ｉｉ）ジオキソランを含んでなる貯蔵安定性の、進歩したポリマレイミド・プレポリマー組成物で含浸または被覆された基材の硬化生成物を含んでなる。
【実施例】
【００５４】
実施例１．本実施例は本発明の貯蔵安定性の、改善されたポリマレイミド・プレポリマー組成物の調製を具体的に示す。
【００５５】
【表１】
0005568078.tif 000011
【００５６】
４，４’−（メチルエチリデン）ビス（２−プロペニル）フェノールを反応器に入れ、真空下に置いた。Ｎ，Ｎ’−４，４’−ジフェニルメタン・ビスマレイミドを反応器に添加し、４，４’−（メチルエチリデン）ビス（２−プロペニル）フェノールと混合して反応混合物を形成した。反応混合物を１３２℃に加熱し、次に真空下に置き、そして次に、
透明な琥珀色の溶液になったら、１００℃に冷却した。トリプロピルアミンを溶液に添加し、３０分間連続的に撹拌した。その後、温度を１２０℃に高め、それを維持し、溶液を１．５時間真空下に置いた。真空を外し、１，３−ジオキソランを溶液に添加し、４０〜４５ポアズの粘度に到達するまで１２０℃の温度に維持した。次に溶液を５０℃に放置冷却し、そこでリンタングステン酸水和物を添加した。次に、反応器から取り出された、改善されたポリマレイミド・プレポリマー組成物は１７１℃で９６３秒のゲル化時間を示した。
【００５７】
改善されたポリマレイミド・プレポリマー組成物のサンプルは一定の期間、４℃、室温および５０℃で貯蔵され、サンプルのゲル化時間（Ｔ＝１７１℃）を特定の間隔を置いて測定した。結果は表１に示される：
【００５８】
【表２】
0005568078.tif 000012
【００５９】
更に、沈殿物の量を同様な時間間隔にわたり、各サンプルにつき観察し、結果は表２に示される：
【００６０】
【表３】
0005568078.tif 000013
【００６１】
実施例１で調製された改善されたプレポリマー組成物の貯蔵安定度を、ジオキソランをメチルエチルケトンと置き換えたことを除いて、実施例１に従って調製されたプレポリマー組成物に対して比較した。比較用プレポリマー組成物のサンプルは一定の期間、４℃および５０℃で貯蔵され、特定の間隔でサンプルのゲル化時間（１７１℃）を測定した。結果は表３に示される：
【００６２】
【表４】
0005568078.tif 000014
【００６３】
図１に示されるように、室温に貯蔵された時の本発明に従う改善プレポリマー組成物のゲル化時間（Ｔ＝１７１℃）は少なくとも５６日の期間にわたり３００秒より長かった。更に、長期間５０℃で貯蔵された時の本発明に従う改善プレポリマー組成物は、５０℃で貯蔵された比較用プレポリマー組成物に比較してずっと長いゲル化時間を示した。
【００６４】
実施例２．本実施例は本発明の貯蔵安定性の、改善ポリマレイミド・プレポリマー組成物の調製を示す。
【００６５】
【表５】
0005568078.tif 000015
【００６６】
４，４’−（メチルエチリデン）ビス（２−プロペニル）フェノールを反応フラスコに入れ、真空下に置いた。Ｎ，Ｎ’−４，４’−ジフェニルメタン・ビスマレイミドを反応フラスコに添加し、４，４’−（メチルエチリデン）ビス（２−プロペニル）フェノールと混合して反応混合物を形成し、それを１３２℃に加熱した。次に反応フラスコを真空下に置き、透明な琥珀色の溶液になったら、１００℃に冷却した。溶液にトリプロピルアミンを添加し、３０分間撹拌を継続した。その後、温度を１２０℃に高め、溶液を真空下に１．５時間置いた。真空を外し、１，３−ジオキソランを添加し、４０〜４５ポアズの粘度に到達するまで混合物を１２０℃の温度に維持した。次に混合物を５０℃に放置冷却し、そこでフェノチアジンおよびメトキシプロパノールアセテートを添加した。１５分の撹拌後、リンタングステン酸水和物を添加した。次に改善されたプレポリマー組成物を反応フラスコから取り出した。
【００６７】
次に改善プレポリマー組成物のサンプルを、一定期間、４℃、室温および５０℃で貯蔵し、サンプルのゲル化時間（Ｔ＝１７１℃）を特定の間隔で測定した。結果は表４に示される：
【００６８】
【表６】
0005568078.tif 000016
【００６９】
実施例２で調製された改善プレポリマー組成物の貯蔵安定度をジオキソランをメチルエチルケトンと置き換えたことを除いて、実施例２に従って調製されたプレポリマー組成物に対して比較した。比較用プレポリマー組成物のサンプルを４℃および５０℃で一定期間貯蔵し、サンプルのゲル化時間（Ｔ＝１７１℃）を特定の間隔で測定した。結果は表５に示される。
【００７０】
【表７】
0005568078.tif 000017
【００７１】
図２に示すように、室温および５０℃で貯蔵された時の本発明に従う改善ポリマレイミド・プレポリマー組成物のゲル化時間（Ｔ＝１７１℃）は、少なくとも５６日の期間にわたり３００秒を超えていた。更に、５０℃で長期間貯蔵された時の本発明に従う改善ポリマレイミド・プレポリマー組成物は５０℃で貯蔵された比較用プレポリマー組成物に比較するとずっと長いゲル化時間を示した。
【００７２】
以上に開示された主題事項は説明的であり、限定するものではないものと考えられ、そして添付の請求項は本発明の真の範囲内に入るすべてのそのような変更物、強化物および
他の態様を網羅することが意図される。従って、本発明の範囲は、法律により許される最大限度まで、以下の請求項およびそれらの同等物のもっとも広範な、許容可能な解釈により決定されるべきであり、そして以上の詳細な説明により制約または限定されるべきではない。
【図１】
0005568078.tif 000025
【図２】
0005568078.tif 000026